(57)【要約】【課題】素子内部に水分が侵入しにくく長期保存性に優れた非水電解液素子を提供すること。【解決手段】本発明は非水電解液素子１１に関する。この非水電解液素子１１は、正極端子を兼ねる第１外装金属１２と、負極端子を兼ねる第２外装金属１３とを備える。第１外装金属１２及び第２外装金属１３により形成される収容空間１４内には、正極２１、負極２２及び非水電解液が収容されている。第１外装金属１２及び第２外装金属１３間には、隙間を封止するガスケット３６が介在されている。ガスケット３６は隙間を隔てて配置された第１環状部材３７と第２環状部材３８とからなる。第１環状部材３７、第２環状部材３８、第１外装金属１２及び第２外装金属１３により、液溜空間４４が区画されている。液溜空間４４には疎水性のイオン液体３０が貯留されている。【選択図】図２
2014110316.tif 000002
【特許請求の範囲】
【請求項１】
正極端子を兼ねる第１外装金属と、負極端子を兼ねる第２外装金属と、前記第１外装金属及び前記第２外装金属により形成される収容空間内に収容された正極、負極及び非水電解液と、前記第１外装金属及び前記第２外装金属間に介在して隙間を封止するガスケットとを備えた非水電解液素子であって、
前記ガスケットは隙間を隔てて配置された第１環状部材と第２環状部材とからなり、前記第１環状部材、前記第２環状部材、前記第１外装金属及び前記第２外装金属により液溜空間が区画され、その液溜空間に疎水性のイオン液体が貯留されていることを特徴とする非水電解液素子。
【請求項２】
前記疎水性のイオン液体は、アニオンがビストリフルオロメタンスルホン酸イミドであることを特徴とする請求項１に記載の非水電解液素子。
【請求項３】
前記疎水性のイオン液体は、アニオンがビストリフルオロメタンスルホン酸イミドであり、前記収容空間内には、前記疎水性のイオン液体以外の前記非水電解液が収容されていることを特徴とする請求項１または２に記載の非水電解液素子。
【請求項４】
前記非水電解液素子は、前記正極及び前記負極のうちの少なくとも一方が活性炭と炭素導電剤との混合物を用いて形成されたコイン型の電気二重層キャパシタまたは電池であることを特徴とする請求項１乃至３のいずれか１項に記載の非水電解液素子。
【請求項５】
前記ガスケットはナイロン製であることを特徴とする請求項１乃至４のいずれか１項に記載の非水電解液素子。
【発明の詳細な説明】
【技術分野】
【０００１】
本発明は、非水系の電解液を使用した非水電解液素子に係り、特にはその封止構造に関するものである。
【背景技術】
【０００２】
従来、非水系の電解液を使用した非水電解液素子がいくつか提案されている。なかでもコイン型の非水電解液電池は、他の電池に比べてエネルギー密度が高く、小型かつ軽量であるという特徴を備えていることから、小型の電気機器のバックアップ用電源として広く採用されている。そして、このようなコイン型の非水電解液電池は、例えばプリント配線板上にリフローはんだ付けにより表面実装した状態で使用される（例えば、特許文献１を参照）。
【０００３】
一般的にコイン型の非水電解液電池は、正極端子を兼ねる第１外装金属と、負極端子を兼ねる第２外装金属とを備えている。第１外装金属及び第２外装金属により形成される収容空間内には、正極、負極、セパレータ、電解液などといった発電要素が収容されている。第１外装金属と第２外装金属との隙間には、絶縁性を有する合成樹脂製（例えばポリプロピレン樹脂製）のガスケットが介在されている。その結果、第１外装金属と第２外装金属とが絶縁されるとともに、両者間の隙間が密閉封止されている。
【先行技術文献】
【特許文献】
【０００４】
【特許文献１】特開２００８−８４７５２号公報
【発明の概要】
【発明が解決しようとする課題】
【０００５】
ところで、上記従来技術のコイン型の非水電解液電池では、クリンプ封口方式で封止を行っているため、ガスケットと第１外装金属との隙間やガスケットと第２外装金属との隙間から、電池外部の水分が侵入しやすい。そこで現状では、アスファルト等の補助シール剤や接着剤等の目止め剤をガスケットの表面に塗布する等して隙間を埋め、水分の侵入経路を遮断するようにしている。
【０００６】
しかしながら、補助シール剤や目止め剤を電池の部品形状に合わせて適所に最適な量を塗布するのは難しく、電池内部に水分が侵入する可能性があり、電池特性に悪影響を及ぼすおそれがある。よって、この場合には長期保存による性能劣化が避けられない。
【０００７】
本発明は上記の課題に鑑みてなされたものであり、その目的は、素子内部に水分が侵入しにくく長期保存性に優れた非水電解液素子を提供することにある。
【課題を解決するための手段】
【０００８】
上記課題を解決するための手段［１］〜［５］を以下に列挙する。
【０００９】
［１］正極端子を兼ねる第１外装金属と、負極端子を兼ねる第２外装金属と、前記第１外装金属及び前記第２外装金属により形成される収容空間内に収容された正極、負極及び非水電解液と、前記第１外装金属及び前記第２外装金属間に介在して隙間を封止するガスケットとを備えた非水電解液素子であって、前記ガスケットは隙間を隔てて配置された第１環状部材と第２環状部材とからなり、前記第１環状部材、前記第２環状部材、前記第１外装金属及び前記第２外装金属により液溜空間が区画され、その液溜空間に疎水性のイオン液体が貯留されていることを特徴とする非水電解液素子。
【００１０】
従って、手段１に記載の発明によると、ガスケットと第１外装金属及び第２外装金属との隙間から素子外部の水分が入り込もうとしても、その水分は疎水性のイオン液体が貯留されている液溜空間の部分を通過することができない。それゆえ、水分の侵入経路がそこで遮断され、水分の侵入が阻止される。しかも、液溜空間に貯留されている疎水性のイオン液体は非水電解液として使用可能なものであるため、それ自身が多少収容空間内に入ったからといって、直ちに素子特性に悪影響を及ぼさない。また、イオン液体は揮発しにくく、温度の影響も受けにくいという有利な性質を有している。以上のことから、本発明によれば長期保存時における素子の性能劣化を低減することができる。
【００１１】
液溜空間の大きさは特に限定されないが、例えば厚さ（ここでは第１環状部材及び第２環状部材を基準としてその厚さ方向の寸法）が第２外装金属と同程度の厚みであることがよく、幅（ここでは第１環状部材及び第２環状部材を基準としてその平面方向の寸法）が第１外装金属または第２外装金属の厚みの約２倍以上であることがよい。その理由は、厚さ及び幅を上記好適範囲にて設定することにより、ある程度大きな液溜空間が形成され、十分な量の疎水性のイオン液体を貯留できるようになるからである。
【００１２】
［２］前記疎水性のイオン液体は、ビストリフルオロメタンスルホン酸イミド（以下、ＴＦＳＩ）をアニオン部とすることを特徴とする手段１に記載の非水電解液素子。
【００１３】
従って、手段２に記載の発明によると、ＴＦＳＩをアニオン部とするイオン液体（以下、「ＩＬ（ＴＦＳＩ）」とする。）は疎水性を有することに加え、非水電解液としても使用可能なため、液溜空間に貯留されるべきイオン液体として好適な性状を備えている。よって、ＩＬ（ＴＦＳＩ）を用いることで長期保存性に優れた非水電解液素子を比較的容易に実現することができる。また、ガスケットが例えばフッ素樹脂で構成されたものである場合には、疎水性のイオン液体と組み合わせて使用することで封止性を向上することができる。
【００１４】
［３］前記疎水性のイオン液体は、ＴＦＳＩをアニオン部とし、前記収容空間内には、前記疎水性のイオン液体以外の前記非水電解液が収容されていることを特徴とする手段１または２に記載の非水電解液素子。
【００１５】
従って、手段３に記載の発明によると、ＴＦＳＩをアニオン部とするイオン液体（ＩＬ（ＴＦＳＩ））は疎水性を有することに加え、非水電解液としても使用可能なため、液溜空間に貯留されるべきイオン液体として好適な性状を備えている。よって、ＩＬ（ＴＦＳＩ）を用いることで長期保存性に優れた非水電解液素子を比較的容易に実現することができる。また、ガスケットが例えばフッ素樹脂で構成されたものである場合には、疎水性のイオン液体と組み合わせて使用することで封止性を向上することができる。
【００１６】
［４］前記非水電解液素子は、前記正極及び前記負極のうちの少なくとも一方が活性炭と炭素導電剤との混合物を用いて形成されたコイン型の電気二重層キャパシタまたは電池であることを特徴とする手段１乃至３のいずれか１項に記載の非水電解液素子。
【００１７】
［５］前記ガスケットはナイロン製であることを特徴とする手段１乃至４のいずれか１項に記載の非水電解液素子。
【発明の効果】
【００１８】
以上詳述したように、手段１〜５に記載の発明によると、素子内部に水分が侵入しにくく長期保存性に優れた非水電解液素子を提供することができる。
【図面の簡単な説明】
【００１９】
【図１】本発明を具体化した一実施形態のコイン型の電気二重層キャパシタを示す概略断面図。
【図２】前記実施形態の電気二重層キャパシタを示す要部拡大断面図。
【図３】疎水性のイオン液体であるＩＬ（ＴＦＳＩ）を例示した表。
【発明を実施するための形態】
【００２０】
以下、本発明の非水電解液素子をコイン型の電気二重層キャパシタに具体化した実施の形態を図１〜図３に基づき詳細に説明する。図１に示されるように、本実施形態の電気二重層キャパシタ（ＥＤＬＣ）１１は、非水電解液二次電池の一種であって、電解質中のリチウムイオンが電気伝導を担うタイプの素子である。この電気二重層キャパシタ１１は、正極端子を兼ねる有底円筒状の正極缶（第１外装金属）１２と、負極端子を兼ねる有底円筒状の負極缶（第２外装金属）１３とを備えている。正極缶１２及び負極缶１３はともにステンレス製であり、これら部材により１つの電池容器が構成されている。この正極缶１２は、素子の底部をなす平板部１２ａと、その平板部１２ａの外周部を折り曲げてなる外縁部１２ｂと、その外縁部１２ｂをさらに素子中心方向に曲げてなるかしめ部１２ｃとを有している。また、この負極缶１３は、素子の上端部をなす平板部１３ａと、外縁部をなすフランジ部１３ｂと、それらの中間に位置する垂直部１３ｃとを有している。正極缶１２と負極缶１３との間には、隙間を密封封止するための合成樹脂製のガスケット３６が挟み込まれて、かしめ付けられている。なお、本実施形態ではこのようなガスケット３６として、ＰＦＡ製のガスケットが使用されている。
【００２１】
正極缶１２及び負極缶１３により形成される収容空間１４内には、円盤状をした正極２１（即ち、一方の分極性電極）、同じく円盤状をした負極２２（即ち、他方の分極性電極）、セパレータ２３が配置されている。正極２１は正極導電塗料２６上に支持されており、その正極導電塗料２６を介して正極缶１２の内面に接触するように設けられている。負極２２は負極導電塗料２７上に支持されており、その負極導電塗料２７を介して負極缶１３の内面に接触するように設けられている。セパレータ２３は正極２１と負極２２とを隔離すべくそれらの間に介在されている。
【００２２】
この電気二重層キャパシタ１１における正極２１及び負極２２は、活物質としての活性炭と、炭素導電剤と、結着剤とを含む混合物となっている。ここで、活性炭としては、例えば、おが屑、椰子殻、ピッチ等に賦活処理を施して得られる粉末状活性炭を用いることができる。また、フェノール系、レーヨン系、アクリル系、ピッチ系等の繊維に不融化及び炭化賦活処理を施した活性炭を用いることもできる。これらのなかでも、椰子殻活性炭を選択することが特に好適である。
【００２３】
炭素導電剤としては、例えば、鱗片状黒鉛や土状黒鉛等の天然黒鉛、人工黒鉛、カーボンブラック、炭素繊維等を用いることができる。なかでも、導電性カーボンブラック類を使用することが好ましい。その具体例としては、チャンネルブラック、オイルファーネスブラック、ランプブラック、サーマルブラック、アセチレンブラック、ケッチェンブラック等があるが、加電圧時に溶出するような不純物が少ないという点でアセチレンブラック（ＡＢ）を選択することが特に好ましい。その他、カーボンナノチューブ等の炭素材料を炭素導電剤として用いることも可能である。
【００２４】
結着剤（バインダ）としては、電気二重層キャパシタ１１において一般に使用されている公知の樹脂材料であって、非水電解液に不溶のものを広く用いることができる。具体的には、例えば、ポリテトラフルオロエチレン（ＰＴＦＥ）、ポリフッ化ビニリデン（ＰＶｄＦ）、ポリフッ化ビニル（ＰＶＦ）、テトラフルオロエチレンとヘキサフルオロプロピレンとの共重合体（ＦＥＰ）、ポリビニルピロリドン、ポリビニルクロリド、ポリエチレン（ＰＥ）、ポリプロピレン（ＰＰ）、ポリイミド（ＰＩ）、ポリアミド（ＰＡ）、ポリフルオロエチレンプロピレン、スチレンブタジエンゴム（ＳＢＲ）、カルボキシメチルセルロース、フッ素ゴム等を用いることができる。
【００２５】
そして、正極２１及び負極２２は、活性炭、導電剤、結着剤を混合したものを乾燥及びプレスして圧着作製することができる。
【００２６】
この電気二重層キャパシタ１１におけるセパレータ２３は、非水電解液が通過しやすいこと、絶縁体であること、化学的に安定であること、という要件を満たす材料であれば特に制限されず、自由に選択することができる。その好適例としては、例えば、レーヨン系抄紙、ポリオレフィン系多孔質フィルム、ポリエチレン不織布、ポリプロピレン不織布、ガラス繊維不織布、セルロース等を挙げることができる。セパレータ２３の厚みは限定されないが、例えば１０μｍ〜２５０μｍ程度であることがよい。
【００２７】
この電気二重層キャパシタ１１における電解液としては、有機溶媒としてのプロピレンカーボネート（ＰＣ）を主体として含む非水系の電解液が使用される。ＰＣは、環状炭酸エステルの一種であって、耐高電圧タイプの有機溶媒としてよく用いられている。非水電解液における有機溶媒としては、ＰＣが好ましいが、他の有機溶媒との併用を完全に妨げるものではない。即ち、ＰＣに比べて体積比で少量（例えば数分の１以下）であれば、エチレンカーボネート（ＥＣ）、ブチレンカーボネート（ＢＣ）、ジメチルカーボネート、ジエチルカーボネート、γ−ブチロラクトン、２メチル−γ−ブチロラクトン、アセチル−γ−ブチロラクトン、γ−バレロラクトン、１，２−ジメトキシエタン、１，２−エトキシエタン、ジエチルエーテル、ジエチレングリコールジエチルエーテル、トリエチレングリコールジエチルエーテル、エチレングリコールジアルキルエーテル、ジエチレングリコールジアルキルエーテル、トリエチレングリコールジアルキルエーテル、テトラエチレングリコールジアルキルエーテル、ジプロピルカーボネート、メチルエチルカーボネート、メチルブチルカーボネート、エチルプロピルカーボネート、ブチルプロピルカーボネート、プロピオン酸アルキルエステル、マロン酸ジアルキルエステル、酢酸アルキルエステル、テトラヒドロフラン（ＴＨＦ）、アルキルテトラヒドロフラン、ジアルキルテトラヒドロフラン、アルコキシテトラヒドロフラン、ジアルコキシテトラヒドロフラン、１，３−ジオキソラン、アルキル−１，３−ジオキソラン、１，４−ジオキソラン、２−メチルテトラヒドロフラン、ジメチルスルフォキシド、ホルムアミド、ジメチルホルムアミド、ジオキソラン、アセトニトリル、ニトロメタン、蟻酸メチル、酢酸メチル、プロピオン酸メチル、プロピオン酸エチル、リン酸トリエステル、無水マレイン酸、スルホラン、３−メチルスルホラン等と、組み合わせて用いてもよい。
【００２８】
次に、本実施形態の電気二重層キャパシタ１１における封止構造について説明する。図１，図２に示されるように、ガスケット３６が第１環状部材３７及び第２環状部材３８という２つの部材からなっている。第１環状部材３７及び第２環状部材３８はともに外径が等しい反面、内径については第１環状部材３７のほうが若干大きくなっている。第１環状部材３７及び第２環状部材３８は、負極缶１３のフランジ部１３ｂを上下から挟むようにして離間配置されている。そして、第１環状部材３７、第２環状部材３８、正極缶１２及び負極缶１３により液溜空間４４が区画され、その液溜空間４４に疎水性のイオン液体３０が貯留されている。なお、本実施形態の液溜空間４４の厚さは約１ｍｍ、幅は約２ｍｍとなっている。
【００２９】
そして、この電気二重層キャパシタ１１では、液溜空間４４に疎水性のイオン液体３０が充填され貯留されている。本実施形態において疎水性のイオン液体３０を充填する方法としては下記のような方法が採られている。まず、疎水性のイオン液体３０にガスケット３６をディップしておき、そのガスケット３６を用いて封口を行う。この場合、正極缶１２や負極缶１３の側に疎水性のイオン液体３０を塗布等しておいてもよい。さらに、疎水性のイオン液体３０を液溜空間４４に配置する有効な組み立て方法としては、下記のようなものがある。まず、正極缶１２に、第１環状部材３７と、電解液を滲み込ませた正極２１、セパレータ２３及び負極２２を順に配置する。この状態の正極缶１２に負極缶１３を被せてセンターに位置合わせした後、液溜空間４４となるべき箇所に疎水性のイオン液体３０を注入する。この後、第２環状部材３８を挿入してかしめ封止を行うことで、組み立てを達成することができる。
【００３０】
ここで「イオン液体」とは、一般に室温でも液体で存在する有機塩のことを指し、常温溶融塩（あるいは室温溶融塩）とも呼称されている。イオン液体は、優れた耐熱性を有する、不燃性を有する、粘度が比較的低い、支持電解質を加えなくても通電可能である、電位窓が広い、イオン伝導性が高い、というように電池材料として好ましい諸特性を有している。
【００３１】
イオン液体の性質は、カチオンとアニオンとの組み合わせにより適宜決定される。カチオンの例としては、置換イミダゾリウム類、置換ピリジニウム類、置換ピロリジニウム類、テトラアルキルアンモニウム類などのアンモニウム類、ホスホニウム類、グアニジウム類、ウロニウム類、チオウロニウム類、機能性カチオンなどがある。アニオンの例としては、塩化物類、臭化物類、ヨウ化物類、テトラフルオロホウ酸塩、ヘキサフルオロリン酸塩、ビストリフルオロメタンスルホン酸イミド（ＴＦＳＩ）、トリス（ペンタフルオロエチル）トリフルオロリン酸塩（ＦＡＰ）、トリフルオロメタンスルホン酸塩、トリフルオロ酢酸塩、チオシアン酸塩、有機ホウ酸、ｐ−トルエンスルホン酸塩などがある。
【００３２】
そしてこの電気二重層キャパシタ１１では、特に疎水性を有するカチオンとアニオンとの組み合わせを採用している。疎水性を有するとは、水に対する溶解性が極めて小さいことを意味している。特にアニオンとしてＴＦＳＩやＦＡＰを選択した場合に好適な疎水性が付与されやすくなる。
【００３３】
疎水性のイオン液体の具体例としては、アニオンとしてＴＦＳＩを選択した場合に以下のようなものがある。即ち、図３の表に示すように、ＡＥＩｍＴＦＳＩ、ＡＢＩｍＴＦＳＩ、ＡＡＩｍＴＦＳＩ等といった１−アリル−３−アルキルイミダゾリウム系のイオン液体を挙げることができる。このほか、ＴＭＰＡ  ＴＦＳＩ、ＰＰ１３  ＴＦＳＩ、Ｐ１３  ＴＦＳＩ、Ｐ１４  ＴＦＳＩ等といった脂肪族系のイオン液体を挙げることもできる。
【００３４】
このような疎水性のイオン液体は、それ単独で用いることが可能であるが、例えば溶質である支持塩を溶解させて使用したり、有機溶媒で適宜希釈して使用したりすること等が可能である。ただし、単独で使用したほうが疎水性効果は高い。
【００３５】
支持塩としては、テトラエチルアンモニウムテトラフルオロボーレイト、または、トリエチルメチルアンモニウムテトラフルオロボーレイトを用いることが好ましいが、（Ｃ２Ｈ５）４ＰＢＦ４、（Ｃ３Ｈ７）４ＰＢＦ４、ＳＢＰ−ＢＦ４、（Ｃ２Ｈ５）４ＰＰＦ６、（Ｃ２Ｈ５）４ＰＣＦ３ＳＯ４、（Ｃ２Ｈ５）４ＮＰＦ６、ＬｉＣｌＯ４、ＬｉＰＦ６、ＬｉＢＦ４、ＬｉＮ（ＣＦ３ＳＯ２）２等を少なくとも１種類以上用いることも可能である。
【００３６】
有機溶媒としては、環状エステル類、鎖状エステル類、環状エーテル類、鎖状エーテル類等が用いられ、具体的には、プロピレンカーボネート（ＰＣ）、エチレンカーボネート（ＥＣ）、ブチレンカーボネート（ＢＣ）、ジメチルカーボネート、ジエチルカーボネート、γ−ブチロラクトン、２メチル−γ−ブチロラクトン、アセチル−γ−ブチロラクトン、γ−バレロラクトン、１，２−ジメトキシエタン、１，２−エトキシエタン、ジエチルエーテル、ジエチレングリコールジエチルエーテル、トリエチレングリコールジエチルエーテル、エチレングリコールジアルキルエーテル、ジエチレングリコールジアルキルエーテル、トリエチレングリコールジアルキルエーテル、テトラエチレングリコールジアルキルエーテル、ジプロピルカーボネート、メチルエチルカーボネート、メチルブチルカーボネート、エチルプロピルカーボネート、ブチルプロピルカーボネート、プロピオン酸アルキルエステル、マロン酸ジアルキルエステル、酢酸アルキルエステル、テトラヒドロフラン（ＴＨＦ）、アルキルテトラヒドロフラン、ジアルキルテトラヒドロフラン、アルコキシテトラヒドロフラン、ジアルコキシテトラヒドロフラン、１，３−ジオキソラン、アルキル−１，３−ジオキソラン、１，４−ジオキソラン、２−メチルテトラヒドロフラン、ジメチルスルフォキシド、ホルムアミド、ジメチルホルムアミド、ジオキソラン、アセトニトリル、ニトロメタン、蟻酸メチル、酢酸メチル、プロピオン酸メチル、プロピオン酸エチル、リン酸トリエステル、無水マレイン酸、スルホラン、３−メチルスルホラン等を挙げることができる。これらの物質は１種類だけ用いてもよく、２種類以上組み合わせて用いてもよい。なかでも、プロピレンカーボネート、エチレンカーボネートまたはスルホランを有機溶媒として含むことが、耐熱性向上の観点から好ましい。
【００３７】
（実施例）
液溜空間４４を有する上記実施形態の仕様のガスケット３６を用いて、電気二重層キャパシタ１１を実際に作製し、これを実施例とした。一方、イオン液体３０を貯留する液溜空間４４を有しない通常仕様のガスケットを用いて、イオン液体３０を何ら使用することなく電気二重層キャパシタを作製し、これを比較例とした。そして、これら２つのものについて高温多湿条件下で保存試験を行った。具体的にいうと、この試験では、雰囲気の温度を６０℃、湿度を９０％に設定して電気二重層キャパシタを６０日間保存した。保存期間中には経時的（保存０，１０，２０，４０，６０日目）に内部抵抗を測定し、その値に基づいて内部抵抗上昇率（％）を算出した。その結果を表１に示す。なお、内部抵抗上昇率（％）は、実施例及び比較例のそれぞれにつき、保存０日目の内部抵抗測定値を１００としたときの指数で表すこととした。
【表１】
2014110316.tif 000003
表１の結果からわかるように、通常仕様のガスケットを備える比較例では、保存開始後ただちに特性劣化が見られた。保存６０日後になると特性劣化が著しく、放電不可能な状態となった。これに対して実施例では、保存期間中に顕著な特性劣化は見られず、保存６０日後でも保存開始時の特性に近い特性を維持しており、十分放電可能な状態であることが確認された。従って、比較例よりも実施例のほうが優れていることが実証される結果となった。
【００３８】
従って、本実施の形態によれば以下の効果を得ることができる。
（１）本実施形態の電気二重層キャパシタ１１では、第１環状部材３７、第２環状部材３８、正極缶１２及び負極缶１３により液溜空間４４が区画され、その液溜空間４４に疎水性のイオン液体３０が貯留されている。このため、ガスケット３６と正極缶１２及び負極缶１３との隙間から素子外部の水分が入り込もうとしても、その水分は疎水性のイオン液体３０が貯留されている液溜空間４４の部分を通過することができない。それゆえ、水分の侵入経路がそこで遮断され、水分の侵入が阻止される。しかも、液溜空間４４に貯留されている疎水性のイオン液体３０は非水電解液として使用可能なものであるため、それ自身が多少収容空間１４内に入ったからといって、直ちに素子特性に悪影響を及ぼさない。また、疎水性のイオン液体３０は揮発しにくく、温度の影響も受けにくいという有利な性質を有している。以上のことから、本実施形態によれば長期保存時における素子の性能劣化を低減することができる電気二重層キャパシタ１１を提供することができる。
【００３９】
（２）本実施形態の電気二重層キャパシタ１１では、疎水性のイオン液体３０としてＩＬ（ＴＦＳＩ）が使用されている。ここで、ＩＬ（ＴＦＳＩ）は疎水性を有することに加え、非水電解液としても使用可能なイオン液体であるため、液溜空間に貯留されるべきイオン液体として好適な性状を備えている。よって、ＩＬ（ＴＦＳＩ）を用いることで長期保存性に優れた電気二重層キャパシタ１１を比較的容易に実現することができる。また、本実施形態では、フッ素樹脂の一種であるＰＦＡで構成されたガスケット３６とＩＬ（ＴＦＳＩ）とを組み合わせて使用しているため、ガスケット３６と正極缶１２や負極缶１３との密着性が向上し、封止性を向上することができる。このため、素子外部からの水分の浸入を効果的に防止することができる。
【００４０】
（３）また、本実施形態の電気二重層キャパシタ１１では、ＰＦＡ製のガスケット３６を選択している。ＰＦＡは連続使用温度１００℃以上の耐熱性を有するフッ素樹脂であるため、これを用いたガスケット３６によれば、２３０℃〜２７０℃といったリフロー温度に耐えうる高温用の電気二重層キャパシタ１１を比較的容易に得ることができる。しかも、ＰＦＡは、一般的な射出成形法により所望のリング形状に成形することができるだけでなく、柔軟でフッ素樹脂の表面濡れ性により外部からの水分侵入を効果的に抑制することができる、という利点がある。
【００４１】
なお、本発明の各実施の形態は以下のように変更してもよい。
【００４２】
・上記実施形態では、本発明の非水電解液素子をコイン型の電気二重層キャパシタ１１に具体化したが、例えばコイン型のリチウムイオン二次電池に具体化してもよい。
【００４３】
・本発明の非水電解液素子は、上述した電気二重層キャパシタ１１やリチウムイオン二次電池のほか、色素増感型太陽電池、エレクトロクロミック素子、コンデンサなどとして具体化されることができる。
【００４４】
・上記実施形態では、ガスケット３６に使用するフッ素樹脂としてＰＦＡを選択したが、それ以外のもの、例えば、テトラフルオロエチレンとエチレンとの共重合体（ＥＴＦＥ）、テトラフルオロエチレンとヘキサフルオロプロピレンとの共重合体（ＦＥＰ）、ポリフッ化ビニリデン（ＰＶｄＦ）、ポリテトラフルオロエチレン（ＰＴＦＥ）、変性ＰＴＦＥなどを選択してもよい。なお、ガスケット３６には、フッ素樹脂以外の樹脂を選択してもよく、例えばナイロン等を選択した場合、この構成でナイロンガスケットの間に疎水性イオン液体があり、水分を止めるので、比較的吸湿性が高いナイロンの使用が可能で、低コスト化を達成しやすくなる。
【００４５】
・上記実施形態では、本発明をコイン型の非水電解液素子として具体化したが、これに代えて円筒型の非水電解液素子、角型の非水電解液素子、ラミネート型の非水電解液素子として具体化してもよい。
【００４６】
・上記実施形態では、ＰＣを主体とする非水系電解液を使用したが、例えば、ＰＣ等の有機溶媒とイオン液体とを混合してなる非水系電解液や、イオン液体のみからなる非水系電解液を用いることもできる。この場合におけるイオン液体は、疎水性の有無を問わず選択することが可能である。
【００４７】
次に、特許請求の範囲に記載された技術的思想のほかに、前述した各実施の形態によって把握される技術的思想を以下に列挙する。
【００４８】
（１）上記手段１乃至５のいずれか１項において、前記液溜空間は、厚さが前記第２外装金属の厚さと同程度で、幅が前記第１外装金属または前記第２外装金属の厚さの約２倍以上であること。
（２）上記手段１乃至５のいずれか１項において、前記正極及び前記負極のうちの少なくとも一方の活物質が、リチウム合金またはリチウムイオンを吸蔵及び放出可能な物質を含むこと。
（３）上記手段１乃至５のいずれか１項において、前記非水電解液素子は補助シール剤を使用していないこと。
（４）上記手段１乃至５のいずれか１項において、前記非水電解液素子を構成している樹脂材料は、連続使用温度１００℃以上の耐熱性を有すること。
（５）上記手段１乃至５のいずれか１項において、前記ガスケットはかしめ方式で取り付けられていること。
【符号の説明】
【００４９】
１１…非水電解液素子としての電気二重層キャパシタ
１２…第１外装金属としての正極缶
１３…第２外装金属としての負極缶
１４…収容空間
２１…正極
２２…負極
３０…疎水性のイオン液体
３６…ガスケット
３７…第１環状部材
３８…第２環状部材
４４…液溜空間
【図１】
2014110316.tif 000004
【図２】
2014110316.tif 000005
【図３】
2014110316.tif 000006